СПОСОБЫ ИЗГОТОВЛЕНИЯ ЭТАНОЛА ИЗ УКСУСНОЙ КИСЛОТЫ

1. Способ получения этанола, включающий гидрирование уксусной кислоты в присутствии катализатора, включающего:
первый металл, выбранный из группы, состоящей из меди, железа, рутения, кобальта, никеля, родия, палладия, осмия, индия, платины, титана, цинка, хрома, рения, молибдена и вольфрама;
второй металл, выбранный из группы, состоящей из меди, железа, рутения, молибдена, олова, хрома, кобальта, ванадия, вольфрама, палладия, платины, лантана, церия, марганца, рения, золота и никеля, при том условии, что второй металл отличается от первого металла, где содержание первого металла составляет от 0,1 до 10% масс., предпочтительно от 0,1 до 5% масс., и содержание второго металла составляет от 0,1 до 20% масс., предпочтительно от 0,1 до 10% масс. в расчете на полную массу катализатора;
подложку, и
по меньшей мере, один модификатор подложки, выбранный из группы, состоящей из (i) оксидов щелочноземельных металлов, (ii) оксидов щелочных металлов, (iii) метасиликатов щелочноземельных металлов, (iv) метасиликатов щелочных металлов, (v) оксидов металлов группы IIB, (vi) метасиликатов металлов группы IIB, (vii) оксидов металлов группы IIB, (viii) метасиликатов металлов группы IIIB и их смеси.
2. Способ по п.1, в котором подложка выбрана из группы, включающей диоксид кремния, диоксид кремния/оксид алюминия, метасиликат кальция, пирогенный диоксид кремния, высокочистый диоксид кремния, оксид железа, оксид алюминия, диоксид титана, диоксид циркония, оксид магния, углерод, графит, имеющий высокую удельную поверхность графитизированный углерод, активированный углеродные материалы и их смеси.
3. Способ по п.1, в котором, по меньшей мере, один модификатор подложки выбирают из группы, включающей оксиды и метасиликаты натрия, калия, магния, кальция, скандия, иттрия и цинка.
4. Способ по п.1, в котором, по меньшей мере, один модификатор подложки присутствует в количестве от 0,1% масс. до 50% масс. в расчете на полную массу катализатора.
5. Способ по п.1, в котором подложка присутствует в количестве от 25% масс. до 99% масс. в расчете на полную массу катализатора.
6. Способ по п.1, в котором подложка содержит менее чем 1% масс. алюминия в расчете на полную массу катализатора.
7. Способ по п.1, в котором первый металл представляет собой платину и второй металл представляет собой олово, и, кроме того, в котором молярное соотношение платины и олова составляет от 0,4:0,6 до 0,6:0,4.
8. Способ по п.1, в котором первый металл представляет собой палладий и второй металл представляет собой рений, и, кроме того, в котором молярное соотношение рения и палладия составляет от 0,7:0,3 до 0,85:0,15.
9. Способ по п.1, в котором катализатор дополнительно включает третий металл, отличный от первого и второго металлов, где третий металл выбирают из группы, состоящей из кобальта, палладия, рутения, меди, цинка, платины, олова, и рения, и он предпочтительно присутствует в количестве от 0,05 до 4% масс. в расчете на полную массу катализатора.
10. Способ по п.1, в котором уксусную кислоту получают из источника угля, источника природного газа или источника биомассы.
11. Способ по п.1, дополнительно включающий дегидратацию этанола, полученного во время гидрирования, для производства этилена.
12. Способ по п.1, в котором гидрирование осуществляют в паровой фазе при температуре от 125°C до 350°C и давлении от 10 кПа до 3000 кПа, и молярное соотношение водорода и уксусной кислоты составляет более чем 4:1.
13. Способ по п.1, дополнительно включающий непрерывное удаление неочищенного этанольного продукта, полученного гидрированием уксусной кислоты, в котором неочищенный этанольный продукт включает:
(a) этанол в количестве от 15 до 70% масс.;
(b) уксусную кислоту в количестве от 0 до 80% масс.;
(c) воду в количестве от 5 до 30% масс.; и
(d) любые другие соединения в количестве менее чем 10% масс.,
где все массовые процентные соотношения приведены в расчете на полную массу неочищенного этанольного продукта.
14. Способ по п.1, в котором первый металл и второй металл выбирают, чтобы составить катализатор, включающий сочетание металлов, выбранное из группы, включающей сочетание медь/хром, медь/ванадий, медь/вольфрам, медь/цинк, никель/золото, никель/рений, никель/ванадий, никель/вольфрам, палладий/кобальт, палладий/хром, палладий/медь, палладий/железо, палладий/лантан, палладий/молибден, палладий/никель, палладий/рений, палладий/олово, палладий/ванадий, палладий/вольфрам, платина/кобальт, платина/хром, платина/медь, платина/железо, платина/молибден, платина/олово, рений/медь, рений/никель, рутений/кобальт, рутений/хром, рутений/медь, рутений/железо, рутений/лантан, рутений/молибден, рутений/никель и рутений/олово.
15. Способ по п.1, в котором катализатор может включать третий металл, и в котором первый металл, второй металл и третий металл выбирают так, чтобы составить катализатор, включающий сочетание металлов, выбранное из группы, состоящей из платины/олова/кобальта, платины/олова/рения, платины/олова/рутения и платины/олова/палладия.